(57)【特許請求の範囲】
【請求項１】
ＬＥＤ素子を載置するＬＥＤ用リードフレームにおいて、
ＬＥＤ素子を載置するダイパッドと、ダイパッドから離間して設けられたリード部とを有する本体部と、
本体部のダイパッドおよびリード部の双方に設けられた銀めっき層と、
銀めっき層上に設けられ、ＬＥＤ素子からの光を反射するための反射層として機能するインジウムめっき層とを備え、
前記本体部の表面のうち、外側樹脂部と接触する部分に溝が形成され、
前記銀めっき層および前記インジウムめっき層は、前記溝には設けられておらず、前記溝から前記本体部の素材が露出し、
前記ダイパッドに形成された前記銀めっき層および前記インジウムめっき層は、前記リード部に対向する端部から、前記溝よりも前記リード部側かつ前記外側樹脂部によって覆われる領域まで延び、
前記リード部に形成された前記銀めっき層および前記インジウムめっき層は、前記ダイパッドに対向する端部から、前記溝よりも前記ダイパッド側かつ前記外側樹脂部によって覆われる領域まで延び、
前記ダイパッドと前記リード部とが対向する側面には、それぞれ前記銀めっき層および前記インジウムめっき層が設けられておらず、前記本体部の素材が露出していることを特徴とするＬＥＤ用リードフレーム。
【請求項２】
本体部と銀めっき層との間に、本体部と銀めっき層との接合性を高める下地めっき層を設けたことを特徴とする請求項１記載のＬＥＤ用リードフレーム。
【請求項３】
ＬＥＤ素子を載置するダイパッドと、ダイパッドから離間して設けられたリード部とを含む本体部を有するＬＥＤ用リードフレームと、
ＬＥＤ用リードフレームの本体部のダイパッド上に載置されたＬＥＤ素子と、
ＬＥＤ用リードフレームとＬＥＤ素子とを電気的に接続する導電部と、
ＬＥＤ素子と導電部とを封止する封止樹脂部とを備え、
ＬＥＤ用リードフレームの本体部のダイパッドおよびリード部の双方に銀めっき層が設けられ、
銀めっき層上に、ＬＥＤ素子からの光を反射するための反射層として機能するインジウムめっき層が設けられ、
前記本体部の表面のうち、外側樹脂部と接触する部分に溝が形成され、
前記銀めっき層および前記インジウムめっき層は、前記溝には設けられておらず、前記溝から前記本体部の素材が露出し、
前記ダイパッドに形成された前記銀めっき層および前記インジウムめっき層は、前記リード部に対向する端部から、前記溝よりも前記リード部側かつ前記外側樹脂部によって覆われる領域まで延び、
前記リード部に形成された前記銀めっき層および前記インジウムめっき層は、前記ダイパッドに対向する端部から、前記溝よりも前記ダイパッド側かつ前記外側樹脂部によって覆われる領域まで延び、
前記ダイパッドと前記リード部とが対向する側面には、それぞれ前記銀めっき層および前記インジウムめっき層が設けられておらず、前記本体部の素材が露出していることを特徴とする半導体装置。
【請求項４】
本体部と銀めっき層との間に、本体部と銀めっき層との接合性を高める下地めっき層を設けたことを特徴とする請求項３記載の半導体装置。
【請求項５】
封止樹脂部はシリコーン樹脂からなることを特徴とする請求項３記載の半導体装置。
【請求項６】
ＬＥＤ素子を取り囲むとともに凹部を有する外側樹脂部を更に備え、封止樹脂部は、この外側樹脂部の凹部内に充填されていることを特徴とする請求項３記載の半導体装置。
【請求項７】
ＬＥＤ素子を載置するＬＥＤ用リードフレームを製造するＬＥＤ用リードフレームの製造方法において、
ＬＥＤ素子を載置するダイパッドと、ダイパッドから離間して設けられたリード部とを有する本体部を準備する工程と、
本体部のダイパッドおよびリード部の双方に銀めっき層を形成する工程と、
銀めっき層上に、反射層として機能するインジウムめっき層を形成する工程とを備え、
前記本体部の表面のうち、外側樹脂部と接触する部分に溝が形成され、
前記銀めっき層および前記インジウムめっき層は、前記溝には設けられておらず、前記溝から前記本体部の素材が露出し、
前記ダイパッドに形成された前記銀めっき層および前記インジウムめっき層は、前記リード部に対向する端部から、前記溝よりも前記リード部側かつ前記外側樹脂部によって覆われる領域まで延び、
前記リード部に形成された前記銀めっき層および前記インジウムめっき層は、前記ダイパッドに対向する端部から、前記溝よりも前記ダイパッド側かつ前記外側樹脂部によって覆われる領域まで延び、
前記ダイパッドと前記リード部とが対向する側面には、それぞれ前記銀めっき層および前記インジウムめっき層が設けられておらず、前記本体部の素材が露出していることを特徴とするＬＥＤ用リードフレームの製造方法。
【請求項８】
銀めっき層を形成する工程の前に、本体部上に、本体部と銀めっき層との接合性を高める下地めっき層を設ける工程が設けられていることを特徴とする請求項７記載のＬＥＤ用リードフレームの製造方法。
【請求項９】
半導体装置の製造方法において、
請求項７記載のＬＥＤ用リードフレームの製造方法によりＬＥＤ用リードフレームを作製する工程と、
ＬＥＤ用リードフレームの本体部のダイパッド上にＬＥＤ素子を載置する工程と、
ＬＥＤ素子とＬＥＤ用リードフレームとを導電部により接続する工程と、
ＬＥＤ素子および導電部を封止樹脂により樹脂封止する工程とを備えたことを特徴とする半導体装置の製造方法。
【発明の詳細な説明】
【技術分野】
【０００１】
本発明は、ＬＥＤ素子を載置するＬＥＤ用リードフレームまたは基板およびその製造方法、このようなＬＥＤ用リードフレームまたは基板を有する半導体装置およびその製造方法に関する。
【背景技術】
【０００２】
従来より、ＬＥＤ（発光ダイオード）素子を光源として用いる照明装置が、各種家電、ＯＡ機器、車両機器の表示灯、一般照明、車載照明、およびディスプレイ等に用いられている。このような照明装置の中には、ＬＥＤ用基板とＬＥＤ素子とを有する半導体装置を含むものがある。
【０００３】
このような半導体装置として、例えば特許文献１には、Ｃｕ基板の一面側に凹部を形成して、ＬＥＤ素子をこの凹部に搭載し、該凹部側に配設された絶縁層上に接続用のＣｕ配線層を形成し、ＬＥＤの端子部とＣｕ配線層とをワイヤボンディング接続し、樹脂封止したものが記載されている。また特許文献１において、Ｃｕ配線層表面にはＡｇめっきが施されている。
【先行技術文献】
【特許文献】
【０００４】
【特許文献１】特開２００６−２４５０３２号公報
【発明の概要】
【発明が解決しようとする課題】
【０００５】
ところで、とりわけ高輝度ＬＥＤを用いる場合、ＬＥＤ用半導体装置を封止する樹脂が強い光にさらされる。このため近年、樹脂に対して耐候性が要求されるようになってきており、このような樹脂としてシリコーン樹脂を使用する要求が高まっている。しかしながら、シリコーン樹脂を用いた場合、ガスバリア性が劣る傾向があるため、半導体装置内部のＡｇ層にまで空気中の酸素や硫化水素ガス等の腐食性ガスが浸透してしまう。Ａｇは容易に硫化水素ガスなどと反応し硫化銀などの生成物を得るため、この結果、外観上はＡｇ層が変色し、Ａｇ層の反射率を可視領域全域において著しく低下させるという問題が生じている。
【０００６】
本発明はこのような点を考慮してなされたものであり、ＬＥＤ素子からの光を効率良く反射するとともに、ガスによる腐食を抑えてＬＥＤ素子からの光の反射特性を維持することが可能なＬＥＤ用リードフレームまたは基板およびその製造方法、ならびに半導体装置およびその製造方法を提供することを目的とする。
【課題を解決するための手段】
【０００７】
本発明は、ＬＥＤ素子を載置するＬＥＤ用リードフレームまたは基板において、ＬＥＤ素子を載置するダイパッドと、ダイパッドから離間して設けられたリード部とを有する本体部と、本体部のダイパッドおよびリード部の双方に設けられた銀めっき層と、銀めっき層上に設けられ、ＬＥＤ素子からの光を反射するための反射層として機能するインジウムめっき層とを備えたことを特徴とするリードフレームまたは基板である。
【０００８】
本発明は、本体部と銀めっき層との間に、本体部と銀めっき層との接合性を高める下地めっき層を設けたことを特徴とするリードフレームまたは基板である。
【０００９】
本発明は、ＬＥＤ素子を載置するダイパッドと、ダイパッドから離間して設けられたリード部とを含む本体部を有するＬＥＤ用リードフレームまたは基板と、リードフレームまたは基板の本体部のダイパッド上に載置されたＬＥＤ素子と、リードフレームまたは基板とＬＥＤ素子とを電気的に接続する導電部と、ＬＥＤ素子と導電部とを封止する封止樹脂部とを備え、ＬＥＤ用リードフレームまたは基板の本体部のダイパッドおよびリード部の双方に銀めっき層が設けられ、銀めっき層上に、ＬＥＤ素子からの光を反射するための反射層として機能するインジウムめっき層が設けられていることを特徴とする半導体装置である。
【００１０】
本発明は、本体部と銀めっき層との間に、本体部と銀めっき層との接合性を高める下地めっき層を設けたことを特徴とする半導体装置である。
【００１１】
本発明は、封止樹脂部はシリコーン樹脂からなることを特徴とする半導体装置である。
【００１２】
本発明は、ＬＥＤ素子を取り囲むとともに凹部を有する外側樹脂部を更に備え、封止樹脂部は、この外側樹脂部の凹部内に充填されていることを特徴とする半導体装置である。
【００１３】
本発明は、ＬＥＤ素子を載置するＬＥＤ用リードフレームまたは基板を製造するＬＥＤ用リードフレームまたは基板の製造方法において、ＬＥＤ素子を載置するダイパッドと、ダイパッドから離間して設けられたリード部とを有する本体部を準備する工程と、本体部のダイパッドおよびリード部の双方に銀めっき層を形成する工程と、銀めっき層上に、反射層として機能するインジウムめっき層を形成する工程とを備えたことを特徴とするＬＥＤ用リードフレームまたは基板の製造方法である。
【００１４】
本発明は、銀めっき層を形成する工程の前に、本体部上に、本体部と銀めっき層との接合性を高める下地めっき層を設ける工程が設けられていることを特徴とするＬＥＤ用リードフレームまたは基板の製造方法である。
【００１５】
本発明は、半導体装置の製造方法において、ＬＥＤ用リードフレームまたは基板の製造方法によりリードフレームまたは基板を作製する工程と、リードフレームまたは基板の本体部のダイパッド上にＬＥＤ素子を載置する工程と、ＬＥＤ素子とリードフレームまたは基板とを導電部により接続する工程と、ＬＥＤ素子および導電部を封止樹脂により樹脂封止する工程とを備えたことを特徴とする半導体装置の製造方法である。
【発明の効果】
【００１６】
本発明によれば、本体部の載置面に、ＬＥＤ素子からの光を反射するための反射層として機能するインジウムめっき層を設けている。インジウムめっき層は、ＬＥＤ素子からの光を効率良く反射することができるとともに、空気中の酸素や硫化水素ガス等の腐食性ガスによって腐食しにくいので、半導体装置の反射層の反射特性を良好に維持することができる。
【図面の簡単な説明】
【００１７】
【図１】本発明の実施の形態によるリードフレームまたは基板を示す断面図。
【図２】本発明の実施の形態によるリードフレームまたは基板の変形例を示す断面図。
【図３】本発明の実施の形態による半導体装置を示す断面図。
【図４】本発明の実施の形態による半導体装置を示す平面図。
【図５】本発明の実施の形態によるリードフレームの製造方法を示す図。
【図６】本発明の実施の形態による半導体装置の製造方法を示す図。
【図７】本発明の実施の形態による半導体装置の一変形例を示す断面図。
【図８】本発明の実施の形態による半導体装置の一変形例を示す断面図。
【図９】本発明の実施の形態による半導体装置の一変形例を示す断面図。
【図１０】本発明の実施の形態による半導体装置の一変形例を示す断面図。
【図１１】本発明の実施の形態による半導体装置の一変形例を示す断面図。
【図１２】本発明の実施の形態による半導体装置の一変形例を示す断面図。
【図１３】本発明の実施の形態による半導体装置の一変形例を示す断面図。
【図１４】本発明の実施の形態による半導体装置の一変形例を示す断面図。
【図１５】本発明の実施の形態において、耐蝕試験を行った際の各基板の変化を示す図。
【図１６】実施例１−Ａにおいて、反射率の変化を示すグラフ。
【図１７】実施例１−Ｂにおいて、反射率の変化を示すグラフ。
【図１８】比較例１−Ａにおいて、反射率の変化を示すグラフ。
【発明を実施するための形態】
【００１８】
次に、本発明の実施の形態について、図１乃至図１８を参照して説明する。
【００１９】
ＬＥＤ用リードフレームまたは基板の構成
まず、図１および図２により、ＬＥＤ用リードフレームまたは基板の概略について説明する。なお図１および図２においては、ＬＥＤ用リードフレームまたは基板の層構成を説明するため、便宜上、ＬＥＤ用リードフレームまたは基板の断面を矩形形状として表示している。
【００２０】
図１に示すように、ＬＥＤ用リードフレームまたは基板１０Ｂ（以下、リードフレーム１０Ｂ、あるいは基板１０Ｂともいう）は、ＬＥＤ素子２１（後述）を載置するために用いられるものであり、ＬＥＤ素子２１を載置する載置面１１ａを有する本体部１１と、本体部１１の載置面１１ａ側に設けられたインジウムめっき層１２Ｂとを備えている。
【００２１】
このうち本体部１１は金属板からなっている。本体部１１を構成する金属板の材料としては、例えば銅、銅合金、４２合金（Ｎｉ４１％のＦｅ合金）等を挙げることができる。この本体部１１の厚みは、半導体装置の構成にもよるが、リードフレーム１０Ｂの場合で０．０５ｍｍ〜０．５ｍｍ、基板１０Ｂの場合で０．００５ｍｍ〜０．０３ｍｍとすることが好ましい。
【００２２】
インジウムめっき層１２Ｂは、ＬＥＤ素子２１からの光を反射するための反射層として機能するものであり、ＬＥＤ用リードフレームまたは基板１０Ｂの最表面側に位置している。このインジウムめっき層１２Ｂは、インジウム（Ｉｎ）のめっき層からなっており、可視光の反射率が高く、かつ酸素および硫化水素ガスに対する高い耐腐食性を有している。また、インジウムめっき層１２Ｂは、その厚みが極薄く形成されており、具体的には０．００５μｍ〜０．２μｍとされることが好ましい。
【００２３】
一方、本体部１１とインジウムめっき層１２Ｂとの間には、本体部１１側から順に、下地めっき層１３Ｂおよび銀めっき層１４が介在されている。
【００２４】
このうち下地めっき層１３Ｂは、銀めっき層１４のための下地層として用いられるものであり、銀めっき層１４と本体部１１との接合性を高める機能を有している。下地めっき層１３Ｂを構成する金属めっきとしては、例えば銅めっきまたはニッケルめっきを挙げることができる。この下地めっき層１３Ｂの厚みは、０.００５μｍ〜０．１μｍとすることが好ましい。
【００２５】
また銀めっき層１４は、インジウムめっき層１２Ｂのための下地層として用いられるものであり、下地めっき層１３Ｂとインジウムめっき層１２Ｂとの接合性を高める機能を有している。なお銀めっき層１４の厚みは、インジウムめっき層１２Ｂより厚く、例えば１μｍ〜５μｍとすることが好ましい。
【００２６】
銀めっき層１４は、無光沢銀めっきまたは光沢銀めっきのいずれからなっていても良い。上述したように、インジウムめっき層１２Ｂの厚みは極めて薄いので、銀めっき層１４のプロファイルを表出させることができる。例えば、銀めっき層１４が無光沢めっきからなる場合には、インジウムめっき層１２Ｂの表面も無光沢とすることができ、銀めっき層１４が光沢めっきからなる場合には、インジウムめっき層１２Ｂの表面も光沢を帯びさせることができる。
【００２７】
なお、図２に示すように、下地めっき層１３Ｂを設けない構成も可能である。この場合、ＬＥＤ用リードフレームまたは基板１０Ｂは、本体部１１と、本体部１１の載置面１１ａに設けられた銀めっき層１４と、銀めっき層１４上に設けられたインジウムめっき層１２Ｂとを有している。
【００２８】
半導体装置の構成
次に、図３および図４により、図１に示すＬＥＤ用リードフレームまたは基板を用いた半導体装置の実施の形態について説明する。図３および図４は、本発明の実施の形態による半導体装置（ＳＯＮタイプ）を示す図である。
【００２９】
図３および図４に示すように、本実施の形態による半導体装置２０Ｂは、ＬＥＤ用リードフレーム１０Ｂと、リードフレーム１０Ｂの本体部１１の載置面１１ａ上に載置されたＬＥＤ素子２１と、リードフレーム１０ＢとＬＥＤ素子２１とを電気的に接続するボンディングワイヤ（導電部）２２とを備えている。
【００３０】
また、ＬＥＤ素子２１を取り囲むように、凹部２３ａを有する外側樹脂部２３が設けられている。この外側樹脂部２３は、リードフレーム１０Ｂと一体化されている。さらに、ＬＥＤ素子２１とボンディングワイヤ２２とは、透光性の封止樹脂部２４によって封止されている。この封止樹脂部２４は、外側樹脂部２３の凹部２３ａ内に充填されている。
以下、このような半導体装置２０Ｂを構成する各構成部材について、順次説明する。
【００３１】
リードフレーム１０Ｂは、載置面１１ａを有する本体部１１と、本体部１１上に設けられた下地めっき層１３Ｂと、下地めっき層１３Ｂ上に設けられた銀めっき層１４と、銀めっき層１４上に設けられ、ＬＥＤ素子２１からの光を反射するための反射層として機能するインジウムめっき層１２Ｂとを有している。リードフレーム１０Ｂの表面（上面）には、リードフレーム１０Ｂと外側樹脂部２３との密着性を高めるための溝１９が形成されている。このリードフレーム１０Ｂの層構成については、図１を用いて既に説明した構成と同様であるので、ここでは詳細な説明を省略する。なお、リードフレーム１０Ｂの層構成としては、図２に示すものを用いても良い。
【００３２】
本実施の形態において、リードフレーム１０Ｂの本体部１１は、ＬＥＤ素子２１側の第１の部分２５（ダイパッド）と、第１の部分２５から離間した第２の部分２６（リード部）とを有している。これら第１の部分２５と第２の部分２６との間には、外側樹脂部２３が充填されており、第１の部分２５と第２の部分２６とは互いに電気的に絶縁されている。また第１の部分２５の底面に第１のアウターリード部２７が形成され、第２の部分２６の底面に第２のアウターリード部２８が形成されている。第１のアウターリード部２７および第２のアウターリード部２８は、それぞれ外側樹脂部２３から外方に露出している。
【００３３】
ＬＥＤ素子２１は、発光層として例えばＧａＰ、ＧａＡｓ、ＧａＡｌＡｓ、ＧａＡｓＰ、ＡｌＩｎＧａＰ、またはＩｎＧａＮ等の化合物半導体単結晶からなる材料を適宜選ぶことにより、紫外光から赤外光に渡る発光波長を選択することができる。このようなＬＥＤ素子２１としては、従来一般に用いられているものを使用することができる。
【００３４】
またＬＥＤ素子２１は、はんだまたはダイボンディングペーストにより、外側樹脂部２３の凹部２３ａ内において本体部１１の載置面１１ａ上（厳密にはインジウムめっき層１２Ｂ上）に固定されている。なお、ダイボンディングペーストを用いる場合、耐光性のあるエポキシ樹脂やシリコーン樹脂からなるダイボンディングペーストを選択することが可能である。
【００３５】
ボンディングワイヤ２２は、例えば金等の導電性の良い材料からなり、その一端がＬＥＤ素子２１の端子部２１ａに接続されるとともに、その他端がリードフレーム１０Ｂの本体部１１の第２の部分２６表面上に接続されている。
【００３６】
外側樹脂部２３は、例えばリードフレーム１０Ｂ上に熱可塑性樹脂を例えば射出成形またはトランスファ成形することにより形成されたものである。外側樹脂部２３の形状は、射出成形またはトランスファ成形に使用する金型の設計により、様々に実現することが可能である。例えば、外側樹脂部２３の全体形状を、図４に示すように直方体としても良く、あるいは円筒形または錐形等の形状とすることも可能である。また凹部２３ａの底面は、矩形、円形、楕円形または多角形等とすることができる。凹部２３ａの側壁の断面形状は、図３のように直線から構成されていても良いし、あるいは曲線から構成されていてもよい。
【００３７】
外側樹脂部２３に使用される熱可塑性樹脂については、特に耐熱性、耐候性および機械的強度の優れたものを選ぶことが望ましい。熱可塑性樹脂の種類としては、ポリアミド、ポリフタルアミド、ポリフェニレンサルファイド、液晶ポリマー、ポリエーテルサルホン、シリコーン、エポキシ、ポリエーテルイミドおよびポリブチレンテレフタレート等を使用することができる。さらにまた、これらの樹脂中に光反射剤として、二酸化チタン、二酸化ジルコニウム、チタン酸カリウム、窒化アルミニウムおよび窒化ホウ素のうちいずれかを添加することによって、凹部２３ａの底面及び側面において、発光素子からの光の反射率を増大させ、半導体装置２０Ｂ全体の光取り出し効率を増大させることが可能となる。
【００３８】
封止樹脂部２４としては、光の取り出し効率を向上させるために、半導体装置２０Ｂの発光波長において光透過率が高く、また屈折率が高い材料を選択するのが望ましい。したがって耐熱性、耐候性、及び機械的強度が高い特性を満たす樹脂として、エポキシ樹脂やシリコーン樹脂を選択することが可能である。特に、ＬＥＤ素子２１として高輝度ＬＥＤを用いる場合、封止樹脂部２４が強い光にさらされるため、封止樹脂部２４は高い耐候性を有するシリコーン樹脂からなることが好ましい。
【００３９】
ＬＥＤ用リードフレームの製造方法
次に、図３および図４に示す半導体装置２０Ｂに用いられるＬＥＤ用リードフレーム１０Ｂの製造方法について、図５（ａ）−（ｇ）により説明する。
【００４０】
まず図５（ａ）に示すように、金属基板からなる本体部１１を準備する。この本体部１１としては、上述のように銅、銅合金、４２合金（Ｎｉ４１％のＦｅ合金）等からなる金属基板を使用することができる。なお本体部１１は、その両面に対して脱脂等を行い洗浄処理を施したものを使用することが好ましい。
【００４１】
次に、本体部１１の表裏に感光性レジストを塗布、乾燥し、これを所望のフォトマスクを介して露光した後、現像してエッチング用レジスト層３２、３３を形成する（図５（ｂ））。なお感光性レジストとしては、従来公知のものを使用することができる。
【００４２】
次に、エッチング用レジスト層３２、３３を耐腐蝕膜として本体部１１に腐蝕液でエッチングを施す（図５（ｃ））。腐蝕液は、使用する本体部１１の材質に応じて適宜選択することができ、例えば、本体部１１として銅を用いる場合、通常、塩化第二鉄水溶液を使用し、本体部１１の両面からスプレーエッチングにて行うことができる。
【００４３】
次いで、エッチング用レジスト層３２、３３を剥離して除去する。このようにして、第１の部分２５と、第１の部分２５から離間した第２の部分２６とを有する本体部１１が得られる（図５（ｄ））。またこの際、ハーフエッチングにより本体部１１の表面（上面）に溝１９が形成される。
【００４４】
次に、本体部１１の表面および裏面に各々所望のパターンを有するめっき用レジスト層３０、３１を設ける（図５（ｅ））。このうち表面側のめっき用レジスト層３０は、インジウムめっき層１２Ｂの形成部位に相当する箇所に開口部３０ａが形成され、この開口部３０ａからは本体部１１の載置面１１ａが露出している。他方、裏面側のめっき用レジスト層３１は、本体部１１の裏面全体を覆っている。
【００４５】
次にめっき用レジスト層３０、３１に覆われた本体部１１の表面側に電解めっきを施す。これにより本体部１１上に金属を析出させて、本体部１１上に下地めっき層１３Ｂを形成する。下地めっき層１３Ｂが銅からなる場合、下地めっき層１３Ｂを形成する電解めっき用めっき液としては、シアン化銅およびシアン化カリウムを主成分とした銅めっき液を用いることができる。
【００４６】
続いて同様にして、電解めっきにより下地めっき層１３Ｂ上に金属（銀）を析出させて、銀めっき層１４を形成する。この場合、銀めっき層１４を形成する電解めっき用めっき液のとしては、シアン化銀およびシアン化カリウムを主成分とした銀めっき液を用いることができる。
【００４７】
さらに同様にして、電解めっきにより銀めっき層１４上に金属（インジウム）を析出させて、インジウムめっき層１２Ｂを形成する（図５（ｆ））。インジウムめっき層１２Ｂを形成するための電解めっき用のめっき液としては、有機酸インジウム塩を主成分としたフラッシュめっき液を用いることができる。
【００４８】
次いでめっき用レジスト層３０、３１を剥離することにより、半導体装置２０Ｂに用いられるリードフレーム１０Ｂを得ることができる（図５（ｇ））。
【００４９】
なお、図５（ａ）−（ｇ）において、エッチングを施すことにより本体部１１を所定形状とした後（図５（ａ）−（ｄ））、本体部１１上に下地めっき層１３Ｂ、銀めっき層１４、およびインジウムめっき層１２Ｂを形成している（図５（ｅ）−（ｇ））。しかしながらこれに限らず、まず本体部１１上に下地めっき層１３Ｂ、銀めっき層１４、およびインジウムめっき層１２Ｂを順次形成し、その後、エッチングにより本体部１１を所定の形状に加工してもよい。
【００５０】
半導体装置の製造方法
次に、図３および図４に示す半導体装置２０Ｂの製造方法について、図６（ａ）−（ｇ）により説明する。
【００５１】
まず、上述した工程により（図５（ａ）−（ｇ））、載置面１１ａを有する本体部１１と、本体部１１の載置面１１ａ側に設けられた銀めっき層１４と、銀めっき層１４上に設けられ、ＬＥＤ素子２１からの光を反射するための反射層として機能するインジウムめっき層１２Ｂとを備えたリードフレーム１０Ｂを作製する（図６（ａ））。
【００５２】
次に、このリードフレーム１０Ｂに対して熱可塑性樹脂を射出成形またはトランスファ成形することにより、外側樹脂部２３を形成する（図６（ｂ））。これにより、外側樹脂部２３とリードフレーム１０Ｂとが一体に形成される。またこのとき、射出成形またはトランスファ成形に使用する金型を適宜設計することにより、外側樹脂部２３に凹部２３ａを形成するとともに、この凹部２３ａ底面においてインジウムめっき層１２Ｂが外方（上方）に露出するようにする。
【００５３】
次に、リードフレーム１０Ｂの本体部１１の載置面１１ａ上に、ＬＥＤ素子２１を搭載する。この場合、はんだまたはダイボンディングペーストを用いて、ＬＥＤ素子２１を本体部１１の載置面１１ａ上（インジウムめっき層１２Ｂ上）に載置して固定する（ダイアタッチ工程）（図６（ｃ））。
【００５４】
次に、ＬＥＤ素子２１の端子部２１ａと、本体部１１の第２の部分２６表面とを、ボンディングワイヤ２２によって互いに電気的に接続する（ワイヤボンディング工程）（図６（ｄ））。
【００５５】
その後、外側樹脂部２３の凹部２３ａ内に封止樹脂部２４を充填し、封止樹脂部２４によりＬＥＤ素子２１とボンディングワイヤ２２とを封止する（図６（ｅ））。
【００５６】
次に、各ＬＥＤ素子２１間の外側樹脂部２３をダイシングすることにより、リードフレーム１０Ｂを各ＬＥＤ素子２１毎に分離する（図６（ｆ））。この際、まずリードフレーム１０Ｂをダイシングテープ３７上に載置して固定し、その後、例えばダイヤモンド砥石等からなるブレード３８によって、各ＬＥＤ素子２１間の外側樹脂部２３を垂直方向に切断する。
【００５７】
このようにして、図３および図４に示す半導体装置２０Ｂを得ることができる（図６（ｇ））。
【００５８】
本実施の形態の作用効果
次に、本実施の形態による作用効果について説明する。本実施の形態による半導体装置２０Ｂにおいては、上述したように、本体部１１の載置面１１ａ側に、反射層として機能するインジウムめっき層１２Ｂが設けられている。このことにより、以下のような作用効果が得られる。
【００５９】
すなわち半導体装置２０Ｂを製造してから一定時間が経過した後、例えば外側樹脂部２３と封止樹脂部２４との間から、半導体装置２０Ｂ内部に空気中の酸素や硫化水素ガス等の腐食性ガスが浸透する場合がある。本実施の形態によれば、本体部１１の載置面１１ａに反射層として機能するインジウムめっき層１２Ｂを設けたことにより、半導体装置２０Ｂ内部に腐食性ガスが浸透した場合であっても、反射層（インジウムめっき層１２Ｂ）が変色したり腐食したりすることが少なく、その反射率が低下することがない。他方、比較例として、反射層が銀めっき層のみからなる場合、腐食性ガスが浸透した際、反射層に変色や腐食が生じるおそれがある。
【００６０】
また本実施の形態によれば、インジウムめっき層１２Ｂは高い反射特性を有しているので、ＬＥＤ素子２１からの光を効率良く反射することができる。
【００６１】
さらに本実施の形態によれば、インジウムめっき層１２Ｂは、上述したように極めて薄い（０．００５μｍ〜０．２μｍ）膜からなっている。したがって、ダイアタッチ時あるいはワイヤボンディング時に、その際に加えられるエネルギーによりインジウムめっき層１２Ｂが部分的に破かれる。したがって、銀めっき上に直接ダイアタッチあるいはワイヤボンディングを行う場合とほぼ同等の接合強度を得ることができる。
【００６２】
変形例
以下、本実施の形態による半導体装置の各変形例について、図７乃至図１４を参照して説明する。図７乃至図１４において、図３および図４に示す実施の形態と同一部分には同一の符号を付して、詳細な説明は省略する。
【００６３】
図７乃至図１４に示す各変形例において、図３および図４に示す実施の形態と同様、本体部１１の載置面１１ａ側に銀めっき層１４が設けられ、この銀めっき層１４上に、ＬＥＤ素子２１からの光を反射するための反射層として機能するインジウムめっき層１２Ｂが設けられている。
【００６４】
（変形例１）
図７は、半導体装置の変形例１（ＳＯＮタイプ）を示す断面図である。図７に示す実施の形態は、導電部としてはんだボール４１ａ、４１ｂを用いる点が異なるものであり、他の構成は上述した図３および図４に示す実施の形態と略同一である。
【００６５】
図７に示す半導体装置４０Ｂ（変形例１）において、リードフレーム１０Ｂの本体部１１の載置面１１ａ上に、ＬＥＤ素子２１が載置されている。この場合、ＬＥＤ素子２１は、本体部１１の第１の部分２５（ダイパッド）と第２の部分２６（リード部）とに跨って載置されている。またＬＥＤ素子２１は、ボンディングワイヤ２２に代えて、はんだボール（導電部）４１ａ、４１ｂによってリードフレーム１０Ｂのインジウムめっき層１２Ｂに接続されている（フリップチップ方式）。なお図７に示すように、はんだボール４１ａ、４１ｂのうち、一方のはんだボール４１ａは第１の部分２５に接続され、他方のはんだボール４１ｂは第２の部分２６に接続されている。
【００６６】
（変形例２）
図８は、半導体装置の変形例２（ＬＧＡタイプ）を示す断面図である。図８に示す実施の形態は、基板１０Ｂの構成等が図３および図４に示す実施の形態と異なるものである。
【００６７】
図８に示す半導体装置５０Ｂ（変形例２）において、基板１０Ｂは、ＬＥＤ素子２１を載置する載置面１１ａを有する本体部１１と、本体部１１の載置面１１ａに設けられＬＥＤ素子２１からの光を反射するための反射層として機能するインジウムめっき層１２Ｂとを有している。
【００６８】
このうち本体部１１は、ＬＥＤ素子２１が載置される第１の部分（ダイパッド）５１と、第１の部分５１から離間した第２の部分（端子部）５２とを有している。これら第１の部分５１と第２の部分５２との間には封止樹脂部２４が充填されており、第１の部分５１と第２の部分５２とは互いに電気的に絶縁されている。また第１の部分５１の底面に第１の外部端子５３が形成され、第２の部分５２の底面に第２の外部端子５４が形成されている。第１の外部端子５３および第２の外部端子５４は、それぞれ封止樹脂部２４から外方に露出している。なお図８において、本体部１１は、１つのめっき層または複数のめっき層を積層した構成からなっていても良い。
【００６９】
この場合、ＬＥＤ素子２１は、第１の部分５１において本体部１１の載置面１１ａ上に載置されている。また基板１０Ｂの第２の部分５２とＬＥＤ素子２１とは、ボンディングワイヤ（導電部）２２によって電気的に接続されている。すなわちボンディングワイヤ２２の一端がＬＥＤ素子２１の端子部２１ａに接続され、ボンディングワイヤ２２の他端が第２の部分５２の表面上に接続されている。他方、透光性の封止樹脂部２４は、基板１０Ｂの上側部分、ＬＥＤ素子２１、およびボンディングワイヤ２２を封止している。
【００７０】
なお図８において外側樹脂部２３は設けられていないが、これに限られるものではなく、図３および図４と同様に、ＬＥＤ素子２１を取り囲むように外側樹脂部２３を設けても良い。
【００７１】
（変形例３）
図９は、半導体装置の変形例３（ＰＬＣＣタイプ）を示す断面図である。図９に示す実施の形態は、リードフレーム１０Ｂの構成が図３および図４に示す実施の形態と異なるものである。
【００７２】
図９に示す半導体装置６０Ｂ（変形例３）において、リードフレーム１０Ｂは、ＬＥＤ素子２１を載置する載置面１１ａを有する本体部１１と、本体部１１の載置面１１ａ側に設けられた銀めっき層１４と、銀めっき層１４上に設けられ、ＬＥＤ素子２１からの光を反射するための反射層として機能するインジウムめっき層１２Ｂとを有している。
【００７３】
このうち本体部１１は、ＬＥＤ素子２１が載置される第１の部分（ダイパッド）６１と、第１の部分６１から離間した第２の部分（端子部）６２および第３の部分（端子部）６３とを有している。これら第１の部分６１と第２の部分６２との間、および第１の部分６１と第３の部分６３との間には、それぞれ外側樹脂部２３が充填されている。これにより、第１の部分６１と第２の部分６２とは互いに電気的に絶縁され、かつ第１の部分６１と第３の部分６３とは互いに電気的に絶縁されている。また第２の部分６２および第３の部分６３は、それぞれ断面略Ｊ字状またはＵ字状に湾曲されている。さらに第２の部分６２の端部には第１のアウターリード部６４が形成され、第３の部分６３の端部には第２のアウターリード部６５が形成されている。これら第１のアウターリード部６４および第２のアウターリード部６５は、それぞれ外側樹脂部２３から外方に露出している。
【００７４】
この場合、ＬＥＤ素子２１は、第１の部分６１において本体部１１の載置面１１ａ上に載置されている。またＬＥＤ素子２１は、リードフレーム１０Ｂの本体部１１の第２の部分６２および第３の部分６３に、それぞれボンディングワイヤ（導電部）２２を介して電気的に接続されている。
【００７５】
（変形例４）
図１０は、半導体装置の変形例４（基板タイプ）を示す断面図である。図１０に示す実施の形態は、リードフレーム１０Ｂが非導電性基板７４上に配置されている点等が図３および図４に示す実施の形態と異なるものである。
【００７６】
図１０に示す半導体装置７０Ｂ（変形例４）において、基板１０Ｂは、ＬＥＤ素子２１を載置する載置面１１ａを有する本体部１１と、本体部１１の載置面１１ａ側に設けられた銀めっき層１４と、銀めっき層１４上に設けられ、ＬＥＤ素子２１からの光を反射するための反射層として機能するインジウムめっき層１２Ｂとを有している。
【００７７】
このうち本体部１１は、第１の部分７１と、この第１の部分７１から離間した第２の部分７２とを有している。これら第１の部分７１と第２の部分７２の間には封止樹脂部２４が充填されており、第１の部分７１と第２の部分７２とは互いに電気的に絶縁されている。この場合、ＬＥＤ素子２１は、第１の部分７１と第２の部分７２とに跨って載置されている。またＬＥＤ素子２１は、ボンディングワイヤ２２に代えて、はんだボール（導電部）７３ａ、７３ｂによってリードフレーム１０Ｂのインジウムめっき層１２Ｂに接続されている（フリップチップ方式）。なお図１０に示すように、はんだボール７３ａ、７３ｂのうち、はんだボール７３ａは第１の部分７１に接続され、はんだボール７３ｂは第２の部分７２に接続されている。
【００７８】
ところで図１０において、基板１０Ｂは非導電性基板７４上に配置されている。非導電性基板７４は、有機基板であっても無機基板であってもよい。有機基板としては、例えば、ポリエーテルサルホン（ＰＥＳ）、ポリエチレンナフタレート（ＰＥＮ）、ポリアミド、ポリブチレンテレフタレート、ポリエチレンテレフタレート、ポリフェニレンサルファイド、ポリエーテルエーテルケトン、液晶ポリマー、フッ素樹脂、ポリカーボネート、ポリノルボルネン系樹脂、ポリサルホン、ポリアリレート、ポリアミドイミド、ポリエーテルイミド、又は熱可塑性ポリイミド等からなる有機基板、又はそれらの複合基板を挙げることができる。また、無機基板としては、例えば、ガラス基板、シリコン基板、セラミックス基板等を挙げることができる。
【００７９】
非導電性基板７４には複数のスルーホール７５が形成されている。また各スルーホール７５内にはそれぞれ導電性物質７６が充填されている。そして本体部１１の第１の部分７１および第２の部分７２は、それぞれ各スルーホール７５内の導電性物質７６を介して、第１の外部端子７７および第２の外部端子７８に電気的に接続されている。なお、導電性物質７６としては、めっきによりスルーホール７５内に形成された銅等の導電性金属、あるいは銅粒子、銀粒子等の導電性粒子を含有した導電性ペースト等が挙げられる。
【００８０】
なお図１０において外側樹脂部２３は設けられていないが、これに限られるものではなく、図３および図４に示す実施の形態と同様に、ＬＥＤ素子２１を取り囲むように外側樹脂部２３を設けても良い。
【００８１】
（変形例５）
図１１は、半導体装置の変形例５（モジュールタイプ）を示す断面図である。図１１に示す実施の形態は、１つの非導電性基板７４上に複数の基板１０Ｂを配置した点が異なるものであり、他の構成は上述した図１０に示す実施の形態（変形例４）と略同一である。
【００８２】
図１１に示す半導体装置８０Ｂ（変形例５）において、１つの非導電性基板７４上に複数の基板１０Ｂが配置されている。各基板１０Ｂは、ＬＥＤ素子２１を載置する載置面１１ａを有する本体部１１と、本体部１１の載置面１１ａに設けられ、ＬＥＤ素子２１からの光を反射するための反射層として機能するインジウムめっき層１２Ｂとを有している。
【００８３】
このほか、図１１において、図１０に示す実施の形態（変形例４）と同一部分には同一の符号を付して、詳細な説明は省略する。
【００８４】
（変形例６）
図１２は、半導体装置の変形例６（ＳＯＮタイプ）を示す断面図である。図１２に示す実施の形態は、本体部１１の第１の部分（ダイパッド）９１の周囲に、２つのリード部（第２の部分９２および第３の部分９３）が設けられている点が異なるものであり、他の構成は上述した図３および図４に示す実施の形態と略同一である。
【００８５】
すなわち図１２に示す半導体装置９０Ｂ（変形例６）において、本体部１１は、ＬＥＤ素子２１を載置する第１の部分（ダイパッド）９１と、第１の部分（ダイパッド）９１の周囲であって、第１の部分９１を挟んで互いに対向する位置に設けられた、一対のリード部（第２の部分９２および第３の部分９３）とを有している。
【００８６】
図１２において、ＬＥＤ素子２１は一対の端子部２１ａを有しており、この一対の端子部２１ａは、それぞれボンディングワイヤ２２を介して、第２の部分９２および第３の部分９３に接続されている。
【００８７】
（変形例７）
図１３は、半導体装置の変形例７（レンズ付一括モールドタイプ）を示す断面図である。図１３に示す実施の形態は、ＬＥＤ素子２１の周囲には外側樹脂部２３が設けられていない点、封止樹脂部２４にレンズ１０１が設けられている点が異なるものであり、他の構成は上述した図７に示す実施の形態（変形例１）と略同一である。
【００８８】
すなわち図１３に示す半導体装置１００Ｂ（変形例７）において、外側樹脂部２３は、本体部１１の第１の部分２５と第２の部分２６との間に充填されている。他方、図７に示す実施の形態（変形例１）と異なり、リードフレーム１０Ｂ上には外側樹脂部２３が設けられていない。
【００８９】
また図１３において、封止樹脂部２４の表面（上面）に、ＬＥＤ素子２１からの光の照射方向を制御するドーム状のレンズ１０１が形成されている。
【００９０】
（変形例８）
図１４は、半導体装置の変形例８（一括モールド）を示す断面図である。図１４に示す実施の形態は、封止樹脂部２４のみによってＬＥＤ素子２１とボンディングワイヤ２２とを封止している点が異なるものであり、他の構成は上述した図３および図４に示す実施の形態と略同一である。
【００９１】
すなわち図１４に示す半導体装置１１０Ｂ（変形例８）において、外側樹脂部２３を用いることなく、封止樹脂部２４のみによってＬＥＤ素子２１とボンディングワイヤ２２とが一括封止されている。本体部１１の第１の部分２５と第２の部分２６との間には、封止樹脂部２４が充填されている。
【００９２】
以上説明した変形例１乃至８による半導体装置４０Ｂ、５０Ｂ、６０Ｂ、７０Ｂ、８０Ｂ、９０Ｂ、１００Ｂ、１１０Ｂ（図７乃至図１４）においても、図３および図４に示す半導体装置２０Ｂと略同一の作用効果を得ることができる。
【００９３】
［実施例］
次に、図１５乃至図１７を用いて本実施の形態によるＬＥＤ用リードフレームまたは基板の具体的実施例について説明する。
【００９４】
（実施例１）
まず矩形状の銅板からなる本体部１１上に、下地めっき層１３Ｂとしてニッケルめっきを施した。次にこの下地めっき層１３Ｂ上に、電解めっきにより光沢性の銀めっき層１４を形成した。その後、銀めっき層１４上に、電解めっき（フラッシュめっき）によりインジウムめっき層１２Ｂを形成することにより、基板１０Ｂ（実施例１）を作製した。
【００９５】
（比較例１）
矩形状の銅板上に、下地めっき層としてニッケルめっきを施し、次いでこの下地めっき層上に銀めっき層を形成することにより、基板（比較例１）を作製した。この場合、銀めっき層が、ＬＥＤ素子からの光を反射する反射層として機能する。
【００９６】
次に、これら２つの基板（実施例１および比較例１）の表面の光沢度を測定した。なお、光沢度の測定には、微小面分光色差計（日本電色工業株式会社製VSR300）を用いた。この結果、実施例１に係る基板１０Ｂについては、光沢度が１．３３となった。他方、比較例１に係る基板の光沢は、１．２８であった。結果として、これら２つの基板（実施例１および比較例１）の光沢度は、いずれも、ＬＥＤ素子からの光を反射する反射層として用いるのに十分な値であった。
【００９７】
続いて、上述した２つの基板（実施例１および比較例１）に対して耐蝕試験を行った。具体的には、これらの基板を直に、それぞれＳＯ２（１０ｐｐｍ）およびＨ２Ｓ（３ｐｐｍ）を含む混合ガス中に放置した。なお、この間、基板周囲の温度を４０℃に維持し、湿度を７５％Ｒｈに維持した。その後、放置を開始してから２時間後、５時間後、および１０時間後の基板の表面状態を目視で観察し、その優劣を比較検討した（図１５）。
【００９８】
この結果、比較例１に係る基板は、２時間後にはすでに変色が生じ始めており、１０時間後には完全に変色してしまった。これに対して、実施例１に係る基板１０Ｂは、１０時間経過後にもほとんど変色が見られなかった。このことから、基板１０Ｂの銀めっき層１４上に設けられたインジウムめっき層１２Ｂが、高い耐食性を有していることが分かった。
【００９９】
次に、以下に示す３種類の基板（実施例１−Ａ、実施例１−Ｂ、比較例１−Ａ）を作製した。
【０１００】
（実施例１−Ａ）
銅板からなる本体部１１上の全面に、ニッケルめっきからなる下地めっき層１３Ｂ（厚さ０．１μｍ）を形成し、この下地めっき層１３Ｂ上に銀めっき層１４（厚さ３μｍ）を施した。次に、銀めっき層１４上に、電解めっき（フラッシュめっき）によりインジウムめっき層１２Ｂ（厚さ約５０ｎｍ）を形成することにより、基板１０Ｂ（実施例１−Ａ）を作製した。
【０１０１】
（実施例１−Ｂ）
インジウムめっき層１２Ｂの厚みを約１０ｎｍとしたこと、以外は、実施例１−Ａと同様にして、基板１０Ｂ（実施例１−Ｂ）を作製した。
【０１０２】
（比較例１−Ａ）
銅板からなる本体部１１上に、銅めっき層（厚さ０．１μｍ）を形成し、この銅めっき層上に銀めっき層（厚さ３μｍ）を形成することにより、基板（比較例１−Ａ）を作製した。
【０１０３】
＜初期反射率＞
これら３種類の基板（実施例１−Ａ、実施例１−Ｂ、比較例１−Ａ）の表面の反射率（初期反射率）を測定した。なお、反射率の測定には、島津製作所製、分光光度計、ＭＰＣ−２２００、ＵＶ−２５５０を用いた。
【０１０４】
＜溶液試験後の反射率＞
また、上記３種類の基板（実施例１−Ａ、実施例１−Ｂ、比較例１−Ａ）の耐硫化性を調査するために、各基板に対して溶液試験を行い、溶液試験後の反射率を測定した。具体的には、各基板を０．２５％硫化アンモニウム水溶液（Ｒ．Ｔ）に５分間浸漬した。その後、上記初期反射率の場合と同様の方法で反射率（溶液試験後の反射率）を測定した。
【０１０５】
＜ガス試験後の反射率＞
さらに、上記３種類の基板（実施例１−Ａ、実施例１−Ｂ、比較例１−Ａ）の耐硫化性を調査するために、各基板に対してガス試験を行い、溶液試験後の反射率を測定した。具体的には、各基板を３ｐｐｍのＨ２Ｓを含む、温度４０℃、湿度８０％Ｒｈのガス中に１時間曝露した。その後、上記初期反射率の場合と同様の方法で反射率（ガス試験後の反射率）を測定した。
【０１０６】
この結果を図１６、図１７および図１８に示す。図１６、図１７および図１８は、それぞれ実施例１−Ａ、実施例１−Ｂおよび比較例１−Ａについて、初期反射率、溶液試験後の反射率、およびガス試験後の反射率を示すグラフである。
【０１０７】
この結果、実施例１−Ａ（Ｉｎ約５０ｎｍ）の基板は、初期反射率が比較例１−Ａ（銀）と比べ、紫外領域での反射率が高く良好である上、初期反射の溶液試験後の反射率およびガス試験後の反射率のいずれも、紫外・可視領域全般にわたって、初期反射率からほとんど変化せず、インジウムめっき層１２Ｂが硫化水素ガス等の腐食性ガスによって腐食するおそれが小さいことが分かった。
【０１０８】
実施例１−Ｂ（Ｉｎ約１０ｎｍ）の基板は、初期反射率が可視領域全般で比較例１−Ａ（銀）と同等で良好である上、ガス試験後の反射率については、初期反射率からの低下が紫外可視領域全般で小さかった。一方、溶液試験後の反射率については、長波長領域での低下はわずかであり、かつ青色領域についても初期反射率からやや低下したが、問題のない値であった。
【０１０９】
比較例１−Ａ（銀）の基板は、溶液試験後の反射率およびガス試験後の反射率のいずれも初期反射率からの低下が大きく、銀めっき層が硫化水素ガス等の腐食性ガスによって腐食するおそれがあるといえる。
【０１１０】
＜ワイヤボンディング（Ｗ／Ｂ）の連続性＞
上記３種類の基板（実施例１−Ａ、実施例１−Ｂ、比較例１−Ａ）の表面に連続的にワイヤボンディングを行うことが可能であるか調査した。具体的には、ワイヤーボンディング試験装置（パナソニックファクトリーソリューションズ社製、ＨＷ２７Ｕ−ＨＦ）を用い、基板に対して連続的に２０回ワイヤボンディングを行い、このときボンディングワイヤが切断したか否かを調査した。なお、ワイヤボンディング面は、実施例１−Ａ、実施例１−Ｂの作製で述べためっき層がそれぞれ形成されている。
【０１１１】
＜ワイヤボンディング（Ｗ／Ｂ）強度＞
上記３種類の基板（実施例１−Ａ、実施例１−Ｂ、比較例１−Ａ）の表面にワイヤボンディングを行った場合のワイヤボンディング強度について調査した。具体的には、プル試験機（ＤＡＧＥ社製ボンドテスター４０００）を用い、０．２ｍｍ／ｓｅｃでボンディングワイヤを引っ張ったとき、ボンディングワイヤが切断した荷重を測定した。
【０１１２】
＜はんだ濡れ性＞
上記３種類の基板（実施例１−Ａ、実施例１−Ｂ、比較例１−Ａ）のはんだ濡れ性について調査した。具体的には、ソルダーチェッカー（レスカ社製、ＳＡＴ−５２００）を用い、メニスコグラフ法により基板のはんだ濡れ性を測定した。このとき、はんだ温度：２４０℃、浸漬時間：１０ｓｅｃ、浸漬深さ：２ｍｍ、速度：２ｍｍ／ｓｅｃという条件とした。なお、メニスコグラフ法とは、溶融したはんだ中へ試験片（基板）を浸漬し、はんだが試験片に濡れずに反発する力が、濡れた後に試験片を引っ張る力へ変わる時間を測定し、はんだ濡れ性の評価を行うものである。この場合、はんだが試験片に濡れる濡れ力のベクトルが変わるまでの時間「ゼロクロスタイム」を測定した。
なお、はんだ形成する面は、実施例１−Ａ、実施例１−Ｂの作製で述べたように本発明に係るめっき層が形成されている。例えば図３に示す半導体装置では、本体部のアウターリード部２７，２８にはんだ形成することで評価することとなる。
【０１１３】
この結果、上記３種類の基板（実施例１−Ａ、実施例１−Ｂ、比較例１−Ａ）のうち、実施例１−Ｂおよび比較例１−Ａに係る基板は、ワイヤボンディング（Ｗ／Ｂ）の連続性、ワイヤボンディング（Ｗ／Ｂ）強度、およびはんだ濡れ性の全てが良好となった。実施例１−Ａに係る基板は、ワイヤボンディング（Ｗ／Ｂ）の連続性、ワイヤボンディング（Ｗ／Ｂ）強度、およびはんだ濡れ性について、実施例１−Ｂに係る基板より低下したが、使用される箇所によっては問題のないレベルであった。以上の結果をまとめて表１に示す。本実施例では、リードをエッチング形成した銅板の本体部の全面に、めっき層を形成し上記の評価をした。特に反射面に用いられないアウターリードにめっき層を形成した場合でもはんだ濡れ性に問題なく、半導体装置の外部端子として使用できることを確認した。
また、全面にインジウムめっき層が形成されているため、反射面として機能する部分のみに形成するのに比べて、製造工程を簡単にできる。比較例のような銀めっき層が外部に露出しないため、本体部の酸化や硫化を防止することができる。
【０１１４】
【表１】
0005871174.tif 000002
【符号の説明】
【０１１５】
１０Ｂ      ＬＥＤ用リードフレームまたは基板
１１        本体部
１１ａ      載置面
１２Ｂ      インジウムめっき層
１３Ｂ      下地めっき層
１４        銀めっき層
２０Ｂ、４０Ｂ、５０Ｂ、６０Ｂ、７０Ｂ、８０Ｂ、９０Ｂ、１００Ｂ、１１０Ｂ  半導体装置
２１        ＬＥＤ素子
２２        ボンディングワイヤ（導電部）
２３        外側樹脂部
２４        封止樹脂部
２５        第１の部分
２６        第２の部分
２７        第１のアウターリード部
２８        第２のアウターリード部
【図１】
0005871174.tif 000003
【図２】
0005871174.tif 000004
【図３】
0005871174.tif 000005
【図４】
0005871174.tif 000006
【図５】
0005871174.tif 000007
【図６】
0005871174.tif 000008
【図７】
0005871174.tif 000009
【図８】
0005871174.tif 000010
【図９】
0005871174.tif 000011
【図１０】
0005871174.tif 000012
【図１１】
0005871174.tif 000013
【図１２】
0005871174.tif 000014
【図１３】
0005871174.tif 000015
【図１４】
0005871174.tif 000016
【図１６】
0005871174.tif 000017
【図１７】
0005871174.tif 000018
【図１８】
0005871174.tif 000019
【図１５】
0005871174.tif 000020